(57)【要約】      （修正有）【課題】樹脂製の基材と皮膜との密着性が高く、皮膜のはく離やクラックの発生を防止できる樹脂製光学部品及びその製造方法を提供する。【解決手段】樹脂製の基材２と、その表面に形成された金属酸化物を含有する皮膜３と、基材２と皮膜３との間を連結する連結分子鎖４とを有する樹脂製光学部品１及びその製造方法である。連結分子鎖４は式１で表される特定構造を有する。2019001124.tif 000013（Ａは任意の２価の連結基又は直接結合；Ｒ1は水素又は炭素数１〜６のアルキル基）【選択図】図３
2019001124.tif 000002
【特許請求の範囲】
【請求項１】
樹脂製の基材（２）と、
上記基材の表面に形成された、金属酸化物を含有する皮膜（３）と、
上記基材と上記皮膜との間を連結する連結分子鎖（４）と、を有し、
上記連結分子鎖が下記式１で表される構造を有し、下記式１におけるＮ末端が上記基材中の炭化水素骨格の炭素原子と共有結合を形成しており、下記式１におけるＯ末端が上記皮膜中の金属原子と共有結合を形成している、樹脂製光学部品。
【化１】
2019001124.tif 000009
上記式１において、Ａは任意の２価の連結基又は直接結合を示し、Ｒ1は水素又は炭素数１〜６のアルキル基を示す。
【請求項２】
上記式１におけるＡが下記式２である、請求項１に記載の樹脂製光学部品。
【化２】
2019001124.tif 000010
上記式２におけるＲ2は炭素数１〜６のアルキレン基である。
【請求項３】
上記式２におけるアルキレン基がプロピレン基である、請求項２に記載の樹脂製光学部品。
【請求項４】
上記皮膜中の上記金属酸化物がＳｉ及びＴｉの少なくとも一方を含有し、上記連結分子鎖の上記Ｏ末端が上記金属酸化物のＳｉ原子又はＴｉ原子と共有結合を形成している、請求項１〜３のいずれか１項に記載の樹脂製光学部品。
【請求項５】
上記皮膜が反射防止膜及び増反射膜の少なくとも一方を含有する、請求項１〜４のいずれか１項に記載の樹脂製光学部品。
【請求項６】
上記皮膜が多層構造を有する、請求項１〜５のいずれか１項に記載の樹脂製光学部品。
【請求項７】
上記皮膜が酸化ケイ素又は酸化チタンを含有する共に上記基材に面する第１層（３１）と、酸化タンタルを含有する第２層（３２）とを少なくとも有する、請求項６に記載の樹脂製光学部品。
【請求項８】
上記樹脂製光学部品が車載用のレンズ又はミラーである、請求項１〜７に記載の樹脂製光学部品
【請求項９】
炭素数１〜６のアルコキキシリル基又はシラノール基とアジド基とが結合したトリアジン環を有する連結分子（４０１）を含有する表面処理剤（４０）を樹脂製の基材（２）に付着させ、
上記表面処理剤の付着面（２１）に紫外線を照射し、
上記付着面上に金属酸化物を含有する皮膜（３）を形成する、樹脂製光学部品（１）の製造方法。
【請求項１０】
上記連結分子が下記式３で表される、請求項９に記載の樹脂製光学部品の製造方法。
【化３】
2019001124.tif 000011
上記式３において、Ａは任意の２価の連結基又は直接結合を示し、Ｒ1は水素又は炭素数１〜６のアルキル基を示す。
【請求項１１】
上記式３におけるＡが下記式２である、請求項１０に記載の樹脂製光学部品の製造方法。
【化４】
2019001124.tif 000012
上記式２におけるＲ2は炭素数１〜６のアルキレン基である。
【請求項１２】
上記式２におけるアルキレン基がプロピレン基である、請求項１１に記載の樹脂製光学部品の製造方法。
【請求項１３】
上記表面処理剤が上記連結分子と上記連結分子を溶解するアルコールとを含有する、請求項９〜１２に記載の樹脂製光学部品の製造方法。
【請求項１４】
上記表面処理剤の上記基材への付着は、ディッピング又はスプレーにより行う、請求項９〜１３のいずれか１項に記載の樹脂製光学部品の製造方法。
【請求項１５】
上記皮膜として反射防止膜及び増反射膜の少なくとも一方を形成する、請求項９〜１４のいずれか１項に記載の樹脂製光学部品の製造方法。
【請求項１６】
上記皮膜として多層構造の皮膜を形成する、請求項９〜１５のいずれか１項に記載の樹脂製光学部品の製造方法。
【請求項１７】
上記皮膜として、酸化ケイ素又は酸化チタンを含有する共に上記基材に面する第１層（３１）と、酸化タンタルを含有する第２層（３２）とを少なくとも形成する、請求項９〜１６のいずれか１項に記載の樹脂製光学部品の製造方法。
【請求項１８】
上記皮膜の形成は、上記金属酸化物の蒸着によって行う、請求項９〜１７のいずれか１項に記載の樹脂製光学部品の製造方法。
【発明の詳細な説明】
【技術分野】
【０００１】
本発明は、樹脂製の基材とその上に形成された皮膜とを有する樹脂製光学部品及びその製造方法に関する。
【背景技術】
【０００２】
レンズ、ミラー等の光学部品は、例えば、ガラス基材と、この基材上に形成された機能性の皮膜とからなる。近年、形状自由度の向上、軽量化、原料コストの削減等のために、ガラス基材から樹脂基材への置き換えが検討されている。
【０００３】
樹脂基材とその上に形成された皮膜とを有する光学部品として、例えば特許文献１には、基材フィルムの表面にシリカ系微粒子を含む層等の複数の層が形成された反射防止フィルムが開示されている。
【先行技術文献】
【特許文献】
【０００４】
【特許文献１】特開２００９−１９８８６３号公報
【発明の概要】
【発明が解決しようとする課題】
【０００５】
しかしながら、樹脂基材とその表面に形成された皮膜とを有する従来の光学部品は、基材と皮膜との接着性が十分とはいえない。つまり、樹脂はガラスに比べて線膨張係数が高いため、樹脂基材は高温域において変形しやすい。そのため、樹脂基材上に皮膜を形成すると、高温環境下において皮膜に大きな熱応力がかかり、クラックが発生するおそれがある。
【０００６】
また、高湿環境下においては、樹脂基材が吸水して膨潤するおそれがある。そのため、樹脂基材の膨潤によって皮膜が局所的に引張応力を受け、樹脂基材の収縮と共に皮膜がはく離するおそれがある。
【０００７】
本発明は、かかる課題に鑑みてなされたものであり、樹脂製の基材と皮膜との密着性が高く、皮膜のはく離やクラックの発生を防止できる樹脂製光学部品及びその製造方法を提供しようとするものである。
【課題を解決するための手段】
【０００８】
本発明の一態様は、樹脂製の基材（２）と、
上記基材の表面に形成された、金属酸化物を含有する皮膜（３）と、
上記基材と上記皮膜との間を連結する連結分子鎖（４）と、を有し、
上記連結分子鎖が下記式１で表される構造を有し、下記式１におけるＮ末端が上記基材中の炭化水素骨格の炭素原子と共有結合を形成しており、下記式１におけるＯ末端が上記皮膜中の金属原子と共有結合を形成している、樹脂製光学部品（１）にある。
【０００９】
【化１】
2019001124.tif 000003
【００１０】
上記式１においてＡは任意の２価の連結基又は直接結合を示し、Ｒ1は水素又は炭素数１〜６のアルキル基を示す。
【００１１】
本発明の他の態様は、炭素数１〜６のアルコキキシリル基又はシラノール基とアジド基とが結合したトリアジン環を有する連結分子（４０１）を含有する表面処理剤（４０）を樹脂製の基材（２）に付着させ、
上記表面処理剤の付着面（２１）に紫外線を照射し、
上記付着面上に金属酸化物を含有する皮膜（３）を形成する、樹脂製光学部品（１）の製造方法にある。
【発明の効果】
【００１２】
上記樹脂製光学部品は、基材と皮膜との間を連結する連結分子鎖を有しており、連結分子鎖が基材及び皮膜とそれぞれ共有結合を形成している。つまり、連結分子鎖を介して基材と皮膜とが共有結合という強固な化学結合によって結合している。そのため、樹脂製光学部品は基材と皮膜との密着性が高い。よって、たとえ高温環境や高湿環境にさらされても、皮膜のはく離やクラックの発生を防止することができる。
【００１３】
上記製造方法においては、上記特定の構造を有する連結分子を含有する表面処理剤を樹脂製の基材に付着させる。このとき、連結分子は、基材の炭化水素骨格に十分近接しやすく、基材の表面に吸着することができる。連結分子のトリアジン環が、電子吸引性の窒素原子を含み、環平面における中心垂直線を軸として非対称な構造であるため、複合的な電子の偏在状態を分子周辺に有するからであると考えられる。
【００１４】
次いで、表面処理剤の付着面に紫外線を照射する。これにより、トリアジン環に結合したアジド基から窒素分子が脱離すると共にナイトレンが生成する。ナイトレン生成時には、上記のごとく、連結分子は基材表面に吸着しているため、連結分子のアジド基由来のナイトレンと、基材の炭化水素骨格との間で共有結合が形成される。
【００１５】
次に、上記付着面に金属酸化物を含有する皮膜を形成する。これにより、連結分子のシラノール基又はアルコキシシリル基におけるケイ素と、金属酸化物中の金属原子Ｍとの間でＳｉ−Ｏ−Ｍという共有結合が形成される。
【００１６】
このように、上記製造方法においては、連結分子鎖を介して基材と皮膜とを共有結合により結合させることができる。そのため、基材と皮膜との密着性に優れ、皮膜のはく離、クラックの発生を防止できる樹脂製光学部品の製造が可能になる。
【００１７】
以上のごとく、上記態様によれば、樹脂製の基材と皮膜との密着性が高く、皮膜のはく離やクラックの発生を防止できる樹脂製光学部品及びその製造方法を提供することができる。
なお、特許請求の範囲及び課題を解決する手段に記載した括弧内の符号は、後述する実施形態に記載の具体的手段との対応関係を示すものであり、本発明の技術的範囲を限定するものではない。
【図面の簡単な説明】
【００１８】
【図１】実施形態１の樹脂製光学部品の断面図。
【図２】実施形態１の樹脂製光学部品の要部拡大断面図。
【図３】実施形態１の樹脂製光学部品における基材と皮膜とを連結する連結分子鎖を示す説明図。
【図４】実施形態１における、（ａ）表面処理剤を付着させた基材の要部拡大断面図、（ｂ）基材の付着面に紫外線を照射する様子を示す説明図。
【図５】実施形態１における、（ａ）連結分子が吸着した基材を示す説明図、（ｂ）連結分子が共有結合により結合した基材を示す説明図。
【図６】実施形態１における、（ａ）連結分子におけるアジド基における電子の偏在状態の一形態を示す図、（ｂ）連結分子におけるアジド基における電子の偏在状態の他の形態を示す図、（ｃ）連結分子におけるアジド基から生成するナイトレンを示す図。
【図７】実施形態２における樹脂製光学部品の断面図。
【発明を実施するための形態】
【００１９】
（実施形態１）
樹脂製光学部品及びその製造方法に係る実施形態について、図１〜図６を参照して説明する。図１及び図２に例示されるように、樹脂製光学部品１は、基材２と皮膜３とを有する。
【００２０】
基材２は樹脂製であり、炭化水素骨格を有する。基材２は、例えば環状オレフィン樹脂、アクリル樹脂、ポリカーボネート樹脂、ポリエチレン樹脂、ポリプロピレン樹脂、アクリロニトリルブタジエンスチレン等を含有する。基材２は、１種類の樹脂を含有していてもよいし、２種類以上の樹脂を含有していてもよい。基材２の形状は、特に限定されず、各種光学部品の用途に適した形状を有することができる。
【００２１】
皮膜３は基材２の表面に形成されている。皮膜３は、基材２の表面全体を覆っていてもよいし、基材２の表面を部分的に覆っていてもよい。皮膜２は、例えば、基材に特定の機能を付与したり、機能を高めたりできる機能膜などである。
【００２２】
皮膜３は金属酸化物を含有する。皮膜３は、１層であってもよいし、後述の実施形態２に例示されるように２層以上の多層構造を有してしてもよい。２層以上の場合には、例えば材質が相互に異なる層とすることもできるし、材質が同じ層を含んでいてもよい。
【００２３】
図３に例示されるように、樹脂製光学部品１は、基材２と皮膜３との間を連結する連結分子鎖４を有する。つまり、連結分子鎖４は基材２と皮膜４とを架橋する。連結分子鎖４は、図３に例示される構造であってもよいが、下記の式１で表される構造を有することができる。
【００２４】
【化２】
2019001124.tif 000004
【００２５】
式１において、Ｒ1は水素又は炭素数１〜６のアルキル基を示す。Ｒ1の炭素数が６を超える場合には製造が困難になる。また、この場合には製造時に後述の連結分子を例えばアルコールのような溶媒に溶解させることが困難になるおそれがある。Ｒ1は製造時において連結分子を溶解させる溶媒に依存する。溶媒として例えばエタノールを用いた場合にはＲ1はエチル基であり、例えばプロパノールを用いた場合にはＲ1はプロピル基である。
【００２６】
式１において、Ａは任意の２価の連結基又は直接結合を示す。Ａが直接結合の場合には、式１は以下の式１ａで表される。
【００２７】
【化３】
2019001124.tif 000005
【００２８】
連結基としては、例えばアルキレン基がある。アルキレン基は、直鎖であっても分岐鎖を有していてもよい。また、アルキレン基は、エーテル、アミン、カルボキシ基、スルフィド基、ケトン等を含んでいてもよい。
【００２９】
式（１）におけるＡは下記式２であることが好ましい。この場合には連結分子の合成が容易になる。
【００３０】
【化４】
2019001124.tif 000006
【００３１】
式２において、Ｒ2が炭素数１〜６のアルキレン基である。アルキレン基は直鎖であってもよく、分岐鎖を有していてもよい。アルキレン基は、炭素数が３であるプロピレン基であることが好ましい。この場合には、連結分子の合成がより容易になる。
【００３２】
図３には、式１で表される連結分子鎖の例を示す。図３に例示されるように、樹脂製光学部品１においては、式１で表される連結分子鎖４のＮ末端が基材２中の炭化水素骨格の炭素原子と共有結合を形成している。Ｎ末端は、トリアジン環に連結したアミノ基における窒素原子のことである。このアミノ基は例えばアジド基に由来するものである。
【００３３】
また、樹脂製光学部品１においては、式１で表される連結分子鎖４のＯ末端が皮膜３中のＳｉ等の金属原子と共有結合を形成している。Ｏ末端は、トリアジン環に直接あるいは間接的に結合したシラノール基又はアルコキシシリル基における酸素原子のことである。
【００３４】
皮膜３における金属酸化物としては、Ｓｉ、Ｔｉ、Ｔａ、Ｎｂ、Ｚｒ、Ａｌ、Ｍｇ等から選ばれる少なくとも１種を含有することができる。金属酸化物は、１種類の金属原子を含有する酸化物であっても、２種以上の金属を含有する複合酸化物であってもよい。
【００３５】
好ましくは、皮膜３の金属酸化物は、Ｓｉ及びＴｉの少なくとも一方を含有することがよい。金属酸化物がＳｉを含有する場合には、皮膜３と連結分子鎖４とがシロキサン結合（つまり、−Ｓｉ−Ｏ−Ｓｉ−）により連結される。また、金属酸化物がＴｉを含有する場合には、皮膜３と連結分子鎖４とが−Ｔｉ−Ｏ−Ｓｉ−結合により連結される。いずれの場合においても連結分子鎖４を介した基材２と皮膜３との結合がより強固になり、皮膜３のはく離やクラックの発生をより一層防止できる。なお、図３には、皮膜３と連結分子鎖４がシロキサン結合により連結された場合を例示している。
【００３６】
樹脂製光学部品１は、皮膜３として例えば反射防止膜及び増反射膜の少なくとも一方を有することができる。反射防止膜からなる皮膜３を有する場合には、樹脂製光学部品１は、例えば各種センサ等に用いられるカメラレンズ、ディスプレイ等に好適になる。増反射膜からなる皮膜３を有する場合には、樹脂製光学部品１は、例えばミラーに好適になる。
【００３７】
反射防止膜は、例えば２．０以上という屈曲率の高い金属酸化物を含有することができる。このような金属酸化物としては、例えばＴａ2Ｏ5、ＺｒＯ2、ＴｉＯ2、Ｎｂ2Ｏ5等が挙げられる。
【００３８】
増反射膜は、例えば２．０未満という屈曲率の低い金属酸化物を含有することができる。このような金属酸化物としては、例えばＳｉＯ2、Ａｌ2Ｏ3、ＭｇＯ、Ｙ2Ｏ3等が挙げられる。
【００３９】
次に、樹脂製光学部品１の製造方法について説明する。まず、図４（ａ）に例示されるように、樹脂製の基材２の表面に表面処理剤４０を付着させる。表面処理剤４０の付着は、基材２の表面処理剤４０への浸漬（つまり、ディッピング）、スプレー塗布等により行うことができる。
【００４０】
表面処理剤４０は、連結分子とこれを溶解する溶媒とを含有する。連結分子は、炭素数１〜６のアルコキキシリル基又はシラノール基とアジド基とが結合したトリアジン環を有する。連結分子としては、例えば下記式３で表される物質を用いることができる。式３において、Ａ及びＲ1については上述の式１と同様である。
【００４１】
【化５】
2019001124.tif 000007
【００４２】
溶媒としては、メタノール、エタノール、プロパノール、ブタノール等のアルコールを用いることができる。その他にも、水、アセトン、ベンゼン、トルエン、キシレン等を用いることができる。溶媒としては、低級アルコールを用いることが好ましい。
【００４３】
例えば溶媒としてエタノールを用い、連結分子として、式３におけるＡが−ＮＨＣＨ2ＣＨ2ＣＨ2−であり、Ｒ1がエチル基（つまり、−ＣＨ2ＣＨ3）である物質を用いる例について説明する。つまり、連結分子として下記式３ａで表される物質を用いる例について説明する。
【００４４】
【化６】
2019001124.tif 000008
【００４５】
表面処理剤４０を基材２に付着させると、図５（ａ）に例示されるように、表面処理剤４０中に含まれる連結分子４０１が基材２の炭化水素骨格に近接し、基材２の表面に吸着することができる。これは、連結分子４０１のトリアジン環が、電子吸引性の窒素原子を含み、環平面における中心垂直線を軸として非対称な構造であるため、複合的な電子の偏在状態を分子周辺に有するからである。そして、図６（ａ）及び図６（ｂ）に例示されるように、トリアジン環に結合したアジド基が極性を有する。したがって、たとえ基材２がポリエチレン系樹脂、ポリプロピレン系樹脂などの極性が小さな樹脂を含有する場合であっても、その炭化水素骨格における炭素原子と水素原子との間の小さな極性部分に連結分子４０１は吸着することができる。つまり、連結分子４０１は、炭化水素骨格を有する基材２に吸着することができる。
【００４６】
次いで、図４（ｂ）に例示されるように、表面処理剤４０の付着面２１に紫外線Ｈｖを照射する。これにより、図６（ｃ）に例示されるように、トリアジン環に結合したアジド基から窒素分子が脱離すると共にナイトレンが生成する。このとき、図５（ａ）及び図５（ｂ）に例示されるように連結分子４０１は基材２の表面に吸着しているため、連結分子４０１のアジド基由来のナイトレンと、基材２の炭化水素骨格との間で共有結合が形成される。
【００４７】
図５（ａ）及び（ｂ）においては、連結分子４０１の１つのアジド基と基材２中の炭化水素骨格の炭素原子との間で共有結合を形成している例を示している。連結分子４０１は、その２つのアジド基の両方が基材２中の炭素原子と共有結合を形成することもできる。
【００４８】
次に、付着面２１に金属酸化物を含有する皮膜３を形成する。皮膜３の形成方法は特に限定されず、ディッピング、スプレー塗布、真空蒸着、スパッタリング、プラズマＣＶＤ法、ＡＬＤ（つまり、原子層堆積）法などにより行うことができる。好ましくは真空蒸着がよい。
【００４９】
例えば酸化ケイ素を含有する皮膜３を付着面２１に形成させる例について以下説明する。図５（ｂ）に例示されるように、付着面２１には連結分子４０１が結合しているため、皮膜３は、連結分子４０１が結合した付着面２１上に形成される。このとき、図３に例示されるように皮膜３中の酸化ケイ素中のＳｉ原子と、連結分子４０１のアルコキシシリル基との間で例えばシロキサン結合のような共有結合が形成される。
【００５０】
図示を省略するが、酸化ケイ素の代わりに酸化チタンを用いると、皮膜中の酸化チタンのＴｉ原子と、連結分子のアルコキシシリル基との間でＴｉ−Ｏ−Ｓｉ結合が形成される。皮膜が酸化ケイ素や酸化チタンの代わりに他の金属原子Ｍの酸化物を含有する場合においても、Ｍ−Ｏ−Ｓｉ結合を形成することができる。
【００５１】
このようにして、図３に例示されるように、基材２と皮膜３とが連結分子鎖４を介して連結され、樹脂製光学部品１を得ることができる。なお、図３においては、連結分子鎖４のＳｉ原子が１つの酸素原子を介して皮膜３中のＳｉ原子と共有結合を形成した例を示している。連結分子鎖４は、Ｓｉ原子が、このＳｉ原子に結合した他の２つ以上の酸素原子を介して皮膜３中の２つ以上のＳｉ原子と共有結合を形成することもできる。
【００５２】
樹脂製光学部品１においては、図１〜図３に例示されるように、連結分子鎖４を介して基材２と皮膜３とが共有結合により結合している。そのため、基材２と皮膜３との密着性が優れる。したがって、たとえ高温環境や高湿環境にさらされても、皮膜３のはく離やクラックの発生を防止することができる。
【００５３】
このような樹脂製光学部品１は、高温環境や高湿環境にさらされやすい例えば車載用途に好適である。樹脂製光学部品１が皮膜３として例えば反射防止膜を有する場合には、樹脂製光学部品１は、車載用センサカメラのレンズに好適になる。また、樹脂製光学部品１が皮膜３として例えば増反射膜を有する場合には、樹脂製光学部品１は、車載用のミラーに好適になる。
【００５４】
（実験例）
本例は、樹脂製光学部品の接着強度を評価する例である。まず、実施形態１と同様にして、実施例にかかる樹脂製光学部品を製造した。実施例の樹脂製光学部品は、実施形態１と同様の構成を有する。実施例の樹脂製光学部品の製造にあたっては、連結分子として式３ａで表される分子を用い、酸化ケイ素の真空蒸着により皮膜を形成した。
【００５５】
また、実施例の比較用として、表面処理剤を用いずに基材上に酸化ケイ素を含有する皮膜を形成した樹脂製光学部品を作製した。この比較例の樹脂製光学部品は、表面処理剤を用いていない点を除いて、実施例と同様の方法で得られる。
【００５６】
実施例及び比較例の樹脂製光学部品を相対湿度８５％の高温高湿環境下で１０００時間放置した後、各樹脂製光学部品についてテープはく離試験を行った。具体的には、まず、接着強度の異なる３種類のテープをそれぞれ樹脂製光学部品の皮膜に貼り付けた。テープと皮膜との接着面は５ｍｍ四方の領域である。また、テープの端部に、(株)今田製作所製のプッシュプルゲージ「ＳＶ３」を取り付けた。そして、樹脂製光学部品からテープを引きはがすときの密着強度（単位：Ｎ／５ｍｍ）をプッシュプルゲージにより測定した。
【００５７】
比較例においては、３種類のテープのすべてで皮膜がはく離した。これらのうち、密着力が最も弱いテープを用いてはく離試験を行ったときの密着強度は０．１Ｎ／５ｍｍであった。
【００５８】
これに対し、実施例においては、３種類のテープのいずれを用いても皮膜がはく離しなかった。これらのうち、密着強度が最も強いテープを用いてはく離試験を行ったときの密着強度は１．２Ｎ／５ｍｍであった。
【００５９】
つまり、基材と皮膜との間に連結分子鎖を有する実施例は、連結分子鎖を有していない比較例に比べて密着力が少なくとも１２倍向上していた。また、高温高湿環境下で放置した実施例の樹脂製光学部品を目視にて観察してところ、クラックの発生、はく離はなかった。
【００６０】
このように、本例によれば、実施形態１のように連結分子鎖を介して基材と皮膜とを密着させることにより、密着性が向上することがわかる。このような連結構造を有する樹脂製光学部品は、高温、高湿環境下においても、優れた密着性を発揮できる。
【００６１】
（実施形態２）
本形態においては、多層構造の皮膜を有する樹脂製光学部品について説明する。図７に例示されるように、樹脂製光学部品１は、多層構造の皮膜３を有することができる。なお、実施形態２以降において用いた符号のうち、既出の実施形態において用いた符号と同一のものは、特に示さない限り、既出の実施形態におけるものと同様の構成要素等を表す。
【００６２】
多層構造の皮膜３を有する場合には、皮膜３は、酸化ケイ素又は酸化チタンを含有し、かつ基材２に面する第１層３１を有することが好ましい。つまり、基材２に接触する第１層が酸化ケイ素又は酸化チタンを有することが好ましい。この場合には、連結分子鎖４と第１層３１とがＳｉ−Ｏ−Ｓｉ結合又はＳｉ−Ｏ−Ｔｉ結合により結合するため、密着性がより向上する。
【００６３】
また、酸化タンタルを含有する第２層３２を有することが好ましい。この場合には、化学的に安定で非晶質な膜が形成されやすく、膜の隙間に水等の分子の透過を防ぐという効果が得られる。第２層３２は、第１層３１上に形成することができる。第２層３２は、図７に例示されるように、第１層３１に面し、第１層３１と第２層３２とを直接接触させることができる。また、第１層３１と第２層３２との間に図示を省略する他の層が設けられていてもよい。
【００６４】
図７の例示においては、２層構造の皮膜３を示すが、皮膜３は３層以上であってもよい。多層構造の皮膜３を形成する場合には、皮膜３は、上述の反射防止膜、増反射膜の他に、例えば、紫外線（つまりＵＶ）カットフィルタ、赤外線（つまりＩＲ）カットフィルタ、親水撥水膜、ハードコート膜等を含有することができる。
【００６５】
以上のように、本発明の実施形態について説明したが、本発明は上記各実施形態に限定されるものではなく、その要旨を逸脱しない範囲において種々の実施形態に適用することが可能である。
【符号の説明】
【００６６】
１  樹脂製光学部品
２  基材
３  皮膜
４  連結分子鎖
４０  表面処理剤
４０１  連結分子
【図１】
2019001124.tif 000014
【図２】
2019001124.tif 000015
【図３】
2019001124.tif 000016
【図４】
2019001124.tif 000017
【図５】
2019001124.tif 000018
【図６】
2019001124.tif 000019
【図７】
2019001124.tif 000020